(57)【要約】【課題】  軽量であってかつ環境負荷を低減しつつ高い清澄性を有する表示装置用ガラス基板の製造方法を提供する。【解決手段】    ガラス原料バッチを溶融および清澄して、質量％表示で、ＳｉＯ２ ５０〜７０％、Ｂ２Ｏ３ ５〜１８％、Ａｌ２Ｏ３ １０〜２５％、ＭｇＯ ０〜１０％、ＣａＯ ０〜２０％、ＳｒＯ ０〜２０％、ＢａＯ０〜１０％、ＲＯ ５〜２０％（ただしＲはＭｇ、Ｃａ、ＳｒおよびＢａから選ばれる少なくとも１種である）、Ｒ’２Ｏ ０．２０％以上２．０％以下（ただしＲ’はＬｉ、ＮａおよびＫから選ばれる少なくとも１種である）を含むとともに、溶融ガラス中で価数変動する金属の酸化物を合計で０．０５〜１．５％含み、Ａｓ２Ｏ３、Ｓｂ２Ｏ３およびＰｂＯを実質的に含まないガラスを製造し、得られたガラスを薄板状に加工して、表示装置用ガラス基板を製造することを特徴とする表示装置用ガラス基板の製造方法である。【選択図】  なし【特許請求の範囲】
【請求項１】
ガラス原料バッチを溶融および清澄して、質量％表示で、
ＳｉＯ２     ５０〜７０％、
Ｂ２Ｏ３        ５〜１８％、
Ａｌ２Ｏ３    １０〜２５％、
ＭｇＯ         ０〜１０％、
ＣａＯ         ０〜２０％、
ＳｒＯ         ０〜２０％、
ＢａＯ         ０〜１０％、
ＲＯ           ５〜２０％
（ただしＲはＭｇ、Ｃａ、ＳｒおよびＢａから選ばれる少なくとも１種である）、
Ｒ’２Ｏ        ０．２０％以上２．０％以下
（ただしＲ’はＬｉ、ＮａおよびＫから選ばれる少なくとも１種である）
を含むとともに、
溶融ガラス中で価数変動する金属の酸化物を合計で０．０５〜１．５％含み、
Ａｓ２Ｏ３、Ｓｂ２Ｏ３およびＰｂＯを実質的に含まないガラスを製造し、得られたガラスを薄板状に加工して、表示装置用ガラス基板を製造することを特徴とする表示装置用ガラス基板の製造方法。
【請求項２】
質量％表示で、
ＳｉＯ２     ５５〜６５％、
Ｂ２Ｏ３      １０〜１４％、
Ａｌ２Ｏ３    １５〜１９％、
ＭｇＯ         １〜３％、
ＣａＯ         ４〜７％、
ＳｒＯ         １〜４％、
ＢａＯ         ０〜２％、
ＲＯ           ５〜１６％
（ただしＲはＭｇ、Ｃａ、ＳｒおよびＢａから選ばれる少なくとも１種である）、
Ｒ’２Ｏ        ０．２０％以上２．０％以下
（ただしＲ’はＬｉ、ＮａおよびＫから選ばれる少なくとも１種である）
を含むとともに、
溶融ガラス中で価数変動する金属の酸化物を合計で０．１〜１．５％含み、
Ａｓ２Ｏ３、Ｓｂ２Ｏ３およびＰｂＯを実質的に含まないガラスからなる請求項１に記載の表示装置用ガラス基板の製造方法。
【請求項３】
Ｒ’２Ｏの含有量が０．２０％以上０．５％以下である請求項１または請求項２に記載の表示装置用ガラス基板の製造方法。
【請求項４】
Ｒ’２ＯとしてＫ２Ｏを含み、実質的にＬｉ２ＯおよびＮａ２Ｏを含まないガラスからなる請求項１〜請求項３のいずれかに記載の表示装置用ガラス基板の製造方法。
【請求項５】
溶融ガラス中で価数変動する金属の酸化物として酸化スズ、酸化鉄および酸化セリウムから選ばれる少なくとも１種を含むガラスからなる請求項１〜請求項４のいずれかに記載の表示装置用ガラス基板の製造方法。
【請求項６】
ガラス中の酸化スズの含有量が０．０１〜０．５％の範囲内にある請求項５に記載の表示装置用ガラス基板の製造方法。
【請求項７】
ガラス中の酸化鉄の含有量が０．０５〜０．２％の範囲内にある請求項５または請求項６に記載の表示装置用ガラス基板の製造方法。
【請求項８】
ガラス中の酸化セリウムの含有量が０〜１．２％の範囲内にある請求項５〜請求項７のいずれかに記載の表示装置用ガラス基板の製造方法。
【請求項９】
ガラス中における硫黄酸化物の含有量がＳＯ３換算で０質量％以上０．０１０質量％未満に制限されている請求項１〜請求項８のいずれかに記載の表示装置用ガラス基板の製造方法。
【請求項１０】
ガラス中におけるハロゲン化物イオンの含有量が合計で０質量％以上０．０５質量％未満に制限されている請求項１〜請求項９のいずれかに記載の表示装置用ガラス基板の製造方法。
【請求項１１】
密度が２．４９ｇ／ｃｍ３以下であるガラスからなる請求項１〜請求項１０のいずれかに記載の表示装置用ガラス基板の製造方法。
【請求項１２】
５０℃から３００℃までの線熱膨張係数が２８×１０-7〜３９×１０-7／℃であるガラスからなる請求項１〜請求項１１のいずれかに記載の表示装置用ガラス基板の製造方法。
【請求項１３】
請求項１〜請求項１２のいずれかに記載の方法により得られた表示装置用ガラス基板を有することを特徴とする表示装置。
【請求項１４】
表示装置が液晶表示装置である請求項１３に記載の表示装置。
【発明の詳細な説明】
【技術分野】
【０００１】
本発明は、表示装置用ガラス基板および表示装置に関する。
【０００２】
さらに詳しくは、本発明は、液晶表示装置（ＬＣＤ）、エレクトロルミネッセンス表示
装置（ＥＬＤ）およびフィールドエミッション表示装置（ＦＥＤ）などに用いられる表示
装置用ガラス基板および該ガラス基板を用いた表示装置に関するものである。
【背景技術】
【０００３】
薄膜トランジスタ駆動カラー液晶表示装置（ＴＦＴ−ＬＣＤ）を構成するガラス基板として、アルカリ成分含有ガラスを用いると、ガラス基板中のアルカリイオンが溶出してＴＦＴ特性を劣化させたり、ガラスの熱膨張係数が大きくなって熱処理時にガラス基板を破損したりする。このため、ＴＦＴ−ＬＣＤ用のガラス基板としては、一般に、アルカリ成分を含有しない無アルカリガラスが用いられている（例えば、特許文献１参照）。
【０００４】
ところで、近年、液晶表示装置を初めとする表示装置は大型化の一途を辿っており、これに伴って、表示装置に用いられるガラス基板においても、例えば、ガラス基板中に残存する泡の量をより低減したり、ガラス基板の重量を軽減したりすることが求められるようになってきている。
【０００５】
ガラス基板の製造過程において、ガラス基板中に泡などが残留しないようにすることを清澄処理といい、この清澄処理は、一般に、ガラス融液に清澄剤を添加することにより行われている。特に、液晶用ガラス基板の清澄剤としては、酸化ヒ素や酸化アンチモン等が好適に使用されており、これらの清澄剤においては、ガラスが低温から高温に達する際に、清澄剤を構成する金属の価数変動を伴うＭＯｘ→ＭＯｙ＋zＯ2↑という反応を生じ、この際に発生する酸素によって溶解による巻き込み泡を拡大して、浮上脱泡を行っている。
【０００６】
しかし、清澄効果が高いことで知られる上記酸化ヒ素や酸化アンチモン等は環境に対する影響が懸念されることから、これらの使用量および排出量の削減が社会的な要請となってきている。
【０００７】
このため、特許文献１においては、無アルカリアルミノボロシリケートガラス中にＳｎＯ２を０．０５〜２％含有させることにより、酸化ヒ素を用いることなく脱泡する方法が報告されるに至っている。
【先行技術文献】
【特許文献】
【０００８】
【特許文献１】特開平１０−５９７４１号公報
【発明の概要】
【発明が解決しようとする課題】
【０００９】
しかし、本発明者等が鋭意検討したところ、一般に、アクティブマトリクス型液晶表示装置に用いられる無アルカリアルミノボロシリケートガラスは粘性が高いため、特許文献１に記載の清澄方法では十分な清澄処理を行うことが困難であることが判明した。
【００１０】
また、本発明者等が鋭意検討したところ、ガラス基板の軽量化のためにガラスの低密度化をすすめると、溶融ガラスの清澄がこれまで以上に困難になることが明らかになった。
【００１１】
すなわち、本発明者等の検討によれば、ガラスを低密度化するためには、一般に酸化バリウム、酸化ストロンチウムなどの質量数が大きいアルカリ土類金属酸化物を、酸化マグネシウム、酸化カルシウムなどの質量数が小さいアルカリ土類金属酸化物に置換したり、または酸化ホウ素、酸化アルミニウム、酸化ケイ素などの網目形成酸化物に置換する方法
が有効であるが、これらの置換によって、ＳｎＯ２等の、溶融ガラス中で価数変動する金属の酸化物による清澄効果が低下してしまうことが判明した。これは、単に網目形成酸化物の増加により粘性が上昇するためだけではなく、上記置換によりガラスの塩基性度と酸化度が低下してしまうことが原因であると考えられる。
【００１２】
上述した通り、価数変動する金属の酸化物による清澄作用は、初期溶解の終了したガラス融液中で高酸化数の金属が温度上昇とともに低価数に変化し、その際に酸素を放出することによって発現する。従ってその効果を得るためには、原料の初期溶解が終了してからガラス融液になるまでの間に、価数変動する金属の酸化物が十分に酸化された状態を維持していなければならない。
【００１３】
しかし、価数変動する金属の酸化物は、ガラスの塩基性が高いほど酸化されやすい（すなわち、ガラスの塩基性が低いほど酸化されにくく、価数が低減し易い）という性質を有している。
【００１４】
従って、軽量化のため酸化バリウム、酸化ストロンチウムなどの成分量を減らして、より塩基性度の低い酸化カルシウム、酸化マグネシウムなどの成分量を増やした溶融ガラスや、酸性から中性の酸化ホウ素、酸化アルミニウム、酸化ケイ素の成分量を増やした溶融ガラス中では、ガラスの塩基性度が低くなってしまい、価数変動する金属の価数を維持す
ることが困難になって、十分な清澄性が得られなくなってしまう。
【００１５】
価数変動する金属の酸化物において、その酸化を促進し、還元を抑制するためには、ガラス原料として酸化性の物質を用いること、具体的には原料の一部としてアルカリ土類金属の硝酸塩を使用することが考えられる。しかし、アルカリ土類金属の硝酸塩は、その分解温度が、例えば硝酸ストロンチウムで１１００℃であるのに対して硝酸マグネシウムでは４００℃であって、質量数の小さい金属元素の硝酸塩ほど分解温度が低いことから、硝酸塩として主に硝酸マグネシウム、硝酸カルシウムを用いたガラスは、ガラス原料が溶解する極めて初期の段階で酸化能力を失ってしまう。加えて、バリウム、ストロンチウムの硝酸塩と比較してカルシウム、マグネシウムの硝酸塩は特に潮解しやすく、工業的に入手が容易な水和物は１００℃以下の低温でも容易に液化してしまうため、原料中に多量に加えると、搬送ラインにおいて原料の固化や、設備への付着などを引き起こしやすく、安定した操業を行ない難い。
【００１６】
従って、従来、ホウケイ酸ガラスからなる表示装置用基板においては、軽量であってかつ環境負荷を低減しつつ高い清澄性を有するものを得ることが極めて困難であるという課題を有していた。
【００１７】
本発明は、このような事情の下で、軽量であってかつ環境負荷を低減しつつ高い清澄性を有する表示装置用ガラス基板および該ガラス基板を用いた表示装置を提供することを目的とするものである。
【課題を解決するための手段】
【００１８】
本発明者等は、上記目的を達成するために鋭意研究を重ねた結果、ＳｉＯ２、Ｂ２Ｏ３、Ａｌ２Ｏ３、ＲＯ（ＲはＭｇ、Ｃａ、ＳｒおよびＢａから選ばれる少なくとも１種である）およびＲ’２Ｏ（Ｒ’はＬｉ、ＮａおよびＫから選ばれる少なくとも１種である）を所定量含むとともに、溶融ガラス中で価数変動する金属の酸化物を所定量含み、Ａｓ２Ｏ３、Ｓｂ２Ｏ３およびＰｂＯを実質的に含まないアルミノボロシリケートガラスからなる表示装置用ガラス基板によりその目的を達成し得ることを見出し、この知見に基づいて本発明を完成するに至った。
【００１９】
すなわち、本発明は、
（１）質量％表示で、
ＳｉＯ２     ５０〜７０％、
Ｂ２Ｏ３        ５〜１８％、
Ａｌ２Ｏ３    １０〜２５％、
ＭｇＯ         ０〜１０％、
ＣａＯ         ０〜２０％、
ＳｒＯ         ０〜２０％、
ＢａＯ         ０〜１０％、
ＲＯ           ５〜２０％
（ただしＲはＭｇ、Ｃａ、ＳｒおよびＢａから選ばれる少なくとも１種である）、
Ｒ’２Ｏ        ０．２０％以上２．０％以下
（ただしＲ’はＬｉ、ＮａおよびＫから選ばれる少なくとも１種である）
を含むとともに、
溶融ガラス中で価数変動する金属の酸化物を合計で０．０５〜１．５％含み、
Ａｓ２Ｏ３、Ｓｂ２Ｏ３およびＰｂＯを実質的に含まないガラスからなることを特徴とする表示装置用ガラス基板、
（２）質量％表示で、
ＳｉＯ２     ５５〜６５％、
Ｂ２Ｏ３      １０〜１４％、
Ａｌ２Ｏ３    １５〜１９％、
ＭｇＯ         １〜３％、
ＣａＯ         ４〜７％、
ＳｒＯ         １〜４％、
ＢａＯ         ０〜２％
ＲＯ           ５〜１６％
（ただしＲはＭｇ、Ｃａ、ＳｒおよびＢａから選ばれる少なくとも１種である）、
Ｒ’２Ｏ        ０．２０％以上２．０％以下
（ただしＲ’はＬｉ、ＮａおよびＫから選ばれる少なくとも１種である）
を含むとともに、
溶融ガラス中で価数変動する金属の酸化物を合計で０．１〜１．５％含み、
Ａｓ２Ｏ３、Ｓｂ２Ｏ３およびＰｂＯを実質的に含まないガラスからなる上記（１）に記載の表示装置用ガラス基板、
（３）Ｒ’２Ｏの含有量が０．２０％以上０．５％以下である上記（１）または（２）に記載の表示装置用ガラス基板、
（４）Ｒ’２ＯとしてＫ２Ｏを含み、実質的にＬｉ２ＯおよびＮａ２Ｏを含まないガラスからなる上記（１）〜（３）のいずれかに記載の表示装置用ガラス基板、
（５）溶融ガラス中で価数変動する金属の酸化物として酸化スズ、酸化鉄および酸化セリウムから選ばれる少なくとも１種を含むガラスからなる上記（１）〜（４）のいずれかに記載の表示装置用ガラス基板、
（６）ガラス中の酸化スズの含有量が０．０１〜０．５％の範囲内にある上記（５）に記載の表示装置用ガラス基板、
（７）ガラス中の酸化鉄の含有量が０．０５〜０．２％の範囲内にある上記（５）または（６）に記載の表示装置用ガラス基板、
（８）ガラス中の酸化セリウムの含有量が０〜１．２％の範囲内にある上記（５）〜（７）のいずれかに記載の表示装置用ガラス基板、
（９）ガラス中における硫黄酸化物の含有量がＳＯ３換算で０質量％以上０．０１０質量％未満に制限されている上記（１）〜（８）のいずれかに記載の表示装置用ガラス基板、
（１０）ガラス中におけるハロゲン化物イオンの含有量が合計で０質量％以上０．０５質量％未満に制限されている上記（１）〜（９）のいずれかに記載の表示装置用ガラス基板、
（１１）密度が２．４９ｇ／ｃｍ３以下であるガラスからなる上記（１）〜（１０）のいずれかに記載の表示装置用ガラス基板、
（１２）５０℃から３００℃までの線熱膨張係数が２８×１０-7〜３９×１０-7／℃であるガラスからなる上記（１）〜（１１）のいずれかに記載の表示装置用ガラス基板、
（１３）上記（１）〜（１２）のいずれかに記載の表示装置用ガラス基板を有することを特徴とする表示装置、および
（１４）表示装置が液晶表示装置である上記（１３）に記載の表示装置
を提供するものである。
【発明の効果】
【００２０】
本発明によれば、アルカリ金属酸化物および溶融ガラス中で価数変動する金属の酸化物をそれぞれ所定量含み、Ａｓ２Ｏ３、Ｓｂ２Ｏ３およびＰｂＯを実質的に含まない特定組成を有する特定のアルミノボロシリケートガラスを用いることにより、軽量であってかつ環境負荷を低減しつつ高い清澄性を有する表示装置用ガラス基板を提供することができ、また、該ガラス基板を用いた表示装置を提供することができる。
【発明を実施するための形態】
【００２１】
先ず、本発明の表示装置用ガラス基板について説明する。
【００２２】
本発明の表示装置用ガラス基板は、質量％表示で、
ＳｉＯ２     ５０〜７０％、
Ｂ２Ｏ３        ５〜１８％、
Ａｌ２Ｏ３    １０〜２５％、
ＭｇＯ         ０〜１０％、
ＣａＯ         ０〜２０％、
ＳｒＯ         ０〜２０％、
ＢａＯ         ０〜１０％、
ＲＯ           ５〜２０％
（ただしＲはＭｇ、Ｃａ、ＳｒおよびＢａから選ばれる少なくとも１種である）、
Ｒ’２Ｏ        ０．２０％以上２．０％以下
（ただしＲ’はＬｉ、ＮａおよびＫから選ばれる少なくとも１種である）
を含むとともに、
溶融ガラス中で価数変動する金属の酸化物を合計で０．０５〜１．５％含み、
Ａｓ２Ｏ３、Ｓｂ２Ｏ３およびＰｂＯを実質的に含まないガラスからなることを特徴とするものである。
【００２３】
以下、本発明の表示装置用ガラス基板を構成するガラスの組成について、詳細に説明するが、特記しない限り、％は質量％を意味するものとする。
【００２４】
ＳｉＯ２はガラスの骨格をなす必須成分であり、ガラスの化学的耐久性と耐熱性を高める効果を有している。その含有率が５０％未満ではその効果が十分に得られず、７０％を超えると、ガラスが失透を起こしやすくなり、成形が困難になるとともに、粘性が上昇してガラスの均質化が困難になる。したがって、ＳｉＯ２の含有率は、５０〜７０％であり、５５〜６５％が好ましく、５７〜６２％がより好ましい。
【００２５】
Ｂ２Ｏ３はガラスの粘性を下げて、ガラスの熔解および清澄を促進する必須成分である。その含有率が５％未満ではその効果が十分に得られず、１８％を超えると、ガラスの耐酸性が低下するとともに、揮発が増加してガラスの均質化が困難になる。したがって、Ｂ２Ｏ３の含有率は５〜１８％であり、１０〜１４％が好ましく、１１〜１３％がより好ましい。
【００２６】
Ａｌ２Ｏ３はガラスの骨格をなす必須成分であり、ガラスの化学的耐久性と耐熱性を高める効果を有している。その含有率が１０％未満では、その効果が十分に得られない。一方、含有率が２５％を超えると、ガラスの粘性が上昇して溶解が困難になるとともに、耐酸性が低下する。したがって、Ａｌ２Ｏ３の含有率は１０〜２５％であり、１５〜１９％
が好ましく、１６〜１８％がより好ましい。
【００２７】
ＭｇＯおよびＣａＯは、ガラスの粘性を下げて、ガラスの熔解および清澄を促進する任意成分である。また、ＭｇおよびＣａは、アルカリ土類金属の中ではガラスの密度を上昇させる割合が小さいため、得られるガラスを軽量化しつつ溶解性を向上するためには有利な成分である。ただしその含有率がそれぞれ１０％および２０％を超えると、ガラスの化学的耐久性が低下する。したがって、ＭｇＯの含有率は０〜１０％であり、０．５〜４％が好ましく、１〜３％がより好ましい。また、ＣａＯの含有率は０〜２０％であり、４〜７％が好ましく、５〜７％がより好ましい。
【００２８】
ＳｒＯおよびＢａＯは、ガラスの粘性を下げて、ガラスの溶解および清澄を促進する任意成分である。また、ガラス原料の酸化性を高めて清澄性を高める成分でもある。ただしその含有率がそれぞれ２０％および１０％を超えると、ガラスの化学的耐久性が低下する。したがって、ＳｒＯの含有率は０〜２０％であり、１〜４％が好ましく、２〜３％がより好ましい。また、ＢａＯの含有率は０〜１０％であり、０〜６．５％が好ましく、０〜２％がより好ましく、０．５〜１％がさらに好ましい。
【００２９】
ここで、ＲＯ(ただしＲはＭｇ、Ｃａ、ＳｒおよびＢａから選ばれる少なくとも１種である)が５％未満ではガラスの粘性が高くなって溶解が困難になり、２０％を超えると化学的耐久性が低下してしまう。このため、ＭｇＯ、ＣａＯ、ＳｒＯおよびＢａＯの合計量であるＲＯの含有量は５〜２０％であり、５〜１６％とすることが好ましく、８〜１３％
とすることがより好ましい。
【００３０】
特に軽量な基板を得るためには、ＭｇＯ １〜３％、ＣａＯ ４〜７％、ＳｒＯ１〜４％、ＢａＯ ０〜２％を含み、ＲＯの含有量が５〜１６％であるガラスを用いることが好ましい。
【００３１】
Ｌｉ２Ｏ、Ｎａ２ＯおよびＫ２Ｏは、ガラスから溶出してＴＦＴ特性を劣化させたり、ガラスの熱膨張係数を大きくして熱処理時に基板を破損したりする成分であることから、これまで、表示装置用ガラス基板の構成成分としてはあまり用いられてこなかった。しかしながら、本発明のガラス基板においては、ガラス中に上記成分を敢えて特定量含有させることによって、ＴＦＴ特性の劣化やガラスの熱膨張を一定範囲内に抑制しつつ、ガラスの塩基性度を高め、価数変動する金属の酸化を容易にして、清澄性を発揮させている。ここで、Ｒ’２Ｏ（ただしＲ’はＬｉ、ＮａおよびＫから選ばれる少なくとも１種である）で表されるＬｉ２Ｏ、Ｎａ２ＯおよびＫ２Ｏの合計含有量が０．２０％未満では上記清澄効果が得られず、２．０％を超えると表示装置形成後にこれらの成分が溶出しやすくなり、液晶や導電膜を侵す可能性が高まってしまう。このため、Ｒ’２Ｏは０．２０％以上２．０％以下である。また、液晶用基板として好適な膨張係数を得るために、Ｒ’２Ｏは０．２０％以上０．５％以下が好ましく、０．２２％以上０．３５％以下がより好ましい。
【００３２】
本発明のガラス基板は、Ｒ’２ＯとしてＫ２Ｏを含むとともに、実質的にＬｉ２ＯおよびＮａ２Ｏを含まないガラスからなるものが好ましい。すなわち、Ｒ’２Ｏとして、Ｌｉ２Ｏ、Ｎａ２ＯおよびＫ２Ｏのうち、Ｋ２Ｏのみを含むものが好ましい。
【００３３】
これは、Ｌｉ２Ｏ、Ｎａ２ＯおよびＫ２Ｏの中では、塩基性の高いＫ２Ｏが清澄性の向上効果に最も優れているためである。また、アルカリ金属酸化物は、Ｂ２Ｏ３と結合してホウ酸アルカリとして揮発しやすく、特に、イオン半径の小さいＬｉ＋やＮａ＋はガラス融液中での移動度が大きく融液表面から揮発しやすいことから、ガラス内部まで濃度勾配を形成してガラス表面に脈理を発生させやすい。これに対して、Ｋ＋は、イオン半径が大きいためにガラス融液中での移動速度が小さく、上記のような問題を生じにくいため、この点においてもＬｉ２Ｏ、Ｎａ２ＯおよびＫ２ＯのうちＫ２Ｏのみを含むガラスの使用が好ましいといえる。
【００３４】
溶融ガラス中で価数変動する金属の酸化物は、ガラスの清澄のために必要な成分であり、０．０５％未満ではその効果が得られず、１．５％を超えると失透や着色などの原因となることから、その合計含有量は０．０５〜１．５％であり、０．１〜１．５％が好ましく、０．１〜１％がより好ましく、０．１〜０．５％がさらに好ましい。
【００３５】
これら溶融ガラス中で価数変動する金属の酸化物としては、環境負荷が小さく、ガラスの清澄性に優れたものであれば特に制限されないが、例えば、酸化スズ、酸化鉄、酸化セリウム、酸化テルビウム、酸化モリブデンおよび酸化タングステンといった金属酸化物から選ばれる少なくとも１種を挙げることができる。上記金属酸化物のうち、有害性が少なく、Ｌｉ２Ｏ、Ｎａ２Ｏ、Ｋ２Ｏといったアルカリ金属酸化物の共存下で特に優れた清澄効果を示す酸化スズ、酸化鉄および酸化セリウムから選ばれる少なくとも１種を用いることが好ましい。
【００３６】
ただし、酸化スズはガラスを失透しやすくする成分であるため、清澄性を高めつつ失透を起こさせないためには、その含有量が０．０１〜０．５％であることが好ましく、０．０５〜０．３％であることがより好ましく、０．１〜０．２％であることがさらに好ましい。
【００３７】
また、酸化鉄はガラスを着色させる成分であるため、清澄性を高めつつ表示装置として好適な透過率を得るためには、その含有量が０．０５〜０．２％であることが好ましく、０．０５〜０．１５％であることがより好ましく、０．０５〜０．１０％であることがさらに好ましい。
【００３８】
酸化セリウムは、その含有量が０〜１．２％であることが好ましく、０．０１〜１．２％であることがより好ましく、０．０５〜１．０％であることがさらに好ましく、０．３〜１．０％であることが特に好ましい。
【００３９】
また、本発明のガラス基板を構成するガラスは、上記各成分の他、物性を調整する目的でその他の成分、例えば、亜鉛、リンなど任意の元素を合算で０．５％までガラス中に含有することができる。
【００４０】
一方、硫酸塩などを起源とするＳＯ３も、溶融ガラス中で価数変化を伴う成分であり、溶融ガラス中でＳＯ３→ＳＯ２＋１／２Ｏ２という反応を生じるが、酸素を放出した後に残存するＳＯ２は、塩基性度の低いガラス融液への溶解度が非常に小さく、このため、清澄後のガラス融液に含まれるＳＯ2は、微少な温度変化や槽壁への接触などのわずかな刺激でガス化して、新たな泡の発生源になる可能性がある。従って、本発明のガラス基板においては、ガラス中にＳＯ３およびＳＯ２を実質的に含まないように制限することが好ましい。とりわけ、溶融ガラス中で価数変動する金属の酸化物としてＳｎＯ２を用い、連続生産方式により溶融ガラスからガラス基板を作製する場合、ガラス中にＳＯ２を多量に含んだ泡が発生しやすいが、これは、ＳｎＯ２が清澄過程でＯ２を放出してＳｎＯを生成し、このＳｎＯがガラス融液を成形に適した温度まで冷却する過程で強い還元剤として働き、ガラス中のＳＯ３をＳＯ２に還元することによると推測される。この時点で発生した泡は、ガラス融液の粘度が泡の浮上に十分な程度に低くないためガラス融液から除去されず、ガラス基板中に残留しやすい。このため、本発明のガラス基板を構成するガラスは、不純物として含む場合を除きガラス中にＳＯ３およびＳＯ２を含まないように制限することが好ましく、ガラス作製時においても、原料バッチからＳＯ３およびＳＯ２源となる硫酸塩は除くことが好ましい。具体的には、ガラス基板を構成するガラス中の硫黄酸化物の含有量がＳＯ３換算で０．０１０％未満であることが好ましく、０．００５％以下であることがより好ましく、０．００３％以下であることがさらに好ましい。
【００４１】
また、Ａｓ２Ｏ３、Ｓｂ２Ｏ３およびＰｂＯは、溶融ガラス中で価数変動を伴う反応を生じ、ガラスを清澄する効果を有する物質であるが、これ等は環境負荷が大きい物質であることから、本発明のガラス基板においては、ガラス中にＡｓ２Ｏ３、Ｓｂ２Ｏ３およびＰｂＯを実質的に含まないように制限する。なお、本明細書において、Ａｓ２Ｏ３、Ｓｂ２Ｏ３およびＰｂＯを実質的に含まないとは、ガラス中におけるＡｓ２Ｏ３、Ｓｂ２Ｏ３およびＰｂＯの合計含有量が０．１％以下であることを意味する。
【００４２】
また、フッ化物イオンや塩化物イオンなどのハロゲン化物イオンを含むガラスを用い、連続生産方式により溶融ガラスからガラス基板を作製する場合、ガラス融液が炉の中で白金製の槽やスターラーと接触して泡発生の原因となる。これは、ハロゲン化物イオンがガラスと白金との濡れ性を低下させ、白金とガラスとの界面で前述のＳＯ２を発泡しやすく
するためであると推定される。従って、本発明のガラス基板を構成するガラスは、不純物として含む場合を除きガラス中にハロゲン化物イオンを含まないように制限することが好ましく、このため、ガラス作製時においても、原料バッチからハロゲン化物を除くことが好ましい。具体的には、ガラス基板を構成するガラス中のハロゲン化物イオンの合計量が
０．０５％未満であることが好ましく、０．０３％以下であることがより好ましく、０．０１％以下であることがさらに好ましい。
【００４３】
本発明のガラス基板を構成するガラスは、密度が２．４９ｇ／ｃｍ３以下であることが好ましく、２．４６ｇ／ｃｍ３以下であることがより好ましく、２．４３ｇ／ｃｍ３以下であることがさらに好ましい。
【００４４】
また、本発明のガラス基板を構成するガラスは、５０℃から３００℃までの線熱膨張係数が２８×１０−７〜３９×１０−７／℃であることが好ましく、２８×１０−７〜３７×１０−７／℃であることがより好ましく、３０×１０−７〜３５×１０−７／℃であることがさらに好ましい。
【００４５】
本発明のガラス基板は、例えば、上記各成分に相当するガラス原料を秤量、調合して白金合金製の熔融容器に供給し、加熱、熔融した後、清澄、均質化して所望組成を有するガラスを作製し、その後、ダウンドロー法、フロート法、フュージョン法、ロールアウト法等の方法を用いて薄板状に加工することにより得ることができる。
【００４６】
次に、本発明の表示装置について説明する。
【００４７】
本発明の表示装置は、本発明の表示装置用ガラス基板を有することを特徴とするものである。
表示装置としては、液晶表示装置（ＬＣＤ）、エレクトロルミネッセンス表示装置（ＥＬＤ）およびフィールドエミッション表示装置（ＦＥＤ）など、特に液晶表示装置（ＬＣＤ）を例示することができる。
【実施例】
【００４８】
次に、本発明を実施例により、さらに詳細に説明するが、本発明は、これらの例によってなんら限定されるものではない。
実施例１〜１９、比較例１〜２（バッチ式によるガラス基板の製造例）
１．ガラスの作製
まず、表１および表２に示す実施例１〜１９および比較例１〜２のガラス組成となるように、通常の工業用ガラス原料である、精製硅砂，酸化ホウ素、アルミナ、塩基性炭酸マグネシウム，炭酸カルシウム，硝酸ストロンチウムおよび硝酸バリウム、炭酸カリウム、炭酸ナトリウム、炭酸リチウムを用いて、ガラス原料バッチ（以下、バッチと呼ぶ）をそ
れぞれ調合した。なお、比較例２においては、Ｃｌ原料として塩化アンモニウム、ＳＯ３原料として２水石膏を使用した。
【００４９】
調合したバッチは、白金ルツボの中でそれぞれ熔融および清澄した。まず、このルツボを１５５０℃に設定した電気炉で２時間保持して原料を粗溶解し、その後、ルツボを１６２０℃に設定した電気炉に移し替え、温度を上昇させることによりガラス融液を清澄した。このルツボを炉外に取り出し、室温で放冷固化して各ガラス体を得、これ等のガラス体をルツボから取り出して徐冷操作を施した。徐冷操作は、このガラス体を８００℃に設定した別の電気炉の中で３０分保持した後、その電気炉の電源を切り、室温まで冷却することによって行なった。この徐冷操作を経たガラス体を試料ガラスとした。
【００５０】
得られた各試料ガラスにおいて、密度、熱膨張係数、ガラス転移点および泡数を測定した結果を表１および表２に示す。なお、熱膨張係数、ガラス転移点および泡数は、以下の方法により測定したものである。
（熱膨張係数およびガラス転移点の測定）
上記各試料ガラスに対して通常のガラス加工技術を施して、φ５ｍｍ、長さ１８ｍｍの円柱形状のガラス試片をそれぞれ作成し、示差熱膨張計（理学株式会社製サーモフレックス  ＴＭＡ８１４０型）を用い、５０℃から３００℃までの熱膨張係数と、ガラス転移点を測定した。
（泡数の測定（清澄性の評価））
上記各試料ガラスを２０倍の光学顕微鏡で観察し、残存する泡の数をカウントすることにより行った。ただし、ルツボ側面と接触する部分の泡はカウントから除外した。
上記各試料ガラスは、ルツボを用いた簡易な溶解処理により得られたものであるため、実際の生産ラインにおいて発生する泡の状態と比較して乖離する部分はあるが、清澄性の指標としては十分に利用できるものである。
【００５１】
２．ガラス基板の製造
上記各試料ガラスを、ダウンドロー法により厚さ０．６ｍｍの薄板状に加工して、各表示装置用ガラス基板を得た。
【００５２】
【表１】
2010235444.tif 000002
【００５３】
【表２】
2010235444.tif 000003
【００５４】
表１および表２より、実施例１〜１９で得られたガラス基板を構成するガラスは、密度が２．３７ｇ／ｃｍ３〜２．４７ｇ／ｃｍ３と小さく、得られる表示装置用ガラス基板の重量を軽量化し得るものであることが分かる。また、ガラスの熱膨張係数も３２．４×１０−７／℃〜３６．０×１０−７／℃と低く、ガラス基板を熱処理する際に破損等を生じにくいため、高い歩留まりで表示装置を製造し得ることが分かる。さらに、基板を構成するガラス中にＡｓ２Ｏ３、Ｓｂ２Ｏ３およびＰｂＯを含まないため、環境負荷を低減したものであることが分かる。
【００５５】
加えて、表１および表２より、実施例１〜１９で得られたガラス基板を構成するガラスは、Ｌｉ２Ｏ、Ｎａ２ＯおよびＫ２Ｏを合計で０．２０〜１．４０％含有し、溶融ガラス中で価数変動する金属の酸化物として、酸化スズ（ＳｎＯ２）、酸化鉄（Ｆｅ２Ｏ３）および酸化セリウム（ＣｅＯ２）から選ばれる少なくとも１種を含有するものであり、ガラス中の泡数が０．７個／ｃｍ３〜４．９個／ｃｍ３であるものである。
【００５６】
これに対して、比較例１で得られたガラスは、Ｌｉ２Ｏ、Ｎａ２ＯおよびＫ２Ｏを含有せず、その泡数が７．９個／ｃｍ３であるものである。特に実施例１〜２で得られたガラスは、比較例１で得られたガラスとの関係でＫ２Ｏの含有量以外の基本組成がほぼ共通するものであるが、その泡数が０．７個／ｃｍ３〜１．４個／ｃｍ３であることから、実施例１〜２で得られたガラスは、比較例１で得られたガラスよりも清澄性に優れたものであることが分かる。
【００５７】
また、比較例２で得られたガラスは、酸化スズ（ＳｎＯ２）０．３０％と酸化鉄（Ｆｅ２Ｏ３）０．０５％を含有するが、Ｌｉ２Ｏ、Ｎａ２ＯおよびＫ２Ｏの合計含有量が０．１８％であり、さらに、塩化物イオン（Ｃｌ）を０．４９％、ＳＯ３を０．３０％を含有するものであって、その泡数が６．３個／ｃｍ３であるものである。実施例１〜１９で得られたガラスと比較例２で得られたガラスとを対比すると、実施例１〜１９で得られたガラスは、その泡数が０．７個／ｃｍ３〜４．９個／ｃｍ３であることから、比較例２で得られたガラスよりも清澄性に優れたものであることが分かる。
【００５８】
実施例２０〜実施例２２（連続式によるガラス基板の製造例）
表３に示す組成となるよう調合したガラス原料を、耐火煉瓦製の溶解槽と白金製の調整槽を備えた連続溶解装置を用いて、１５８０℃で溶解し、１６５０℃で清澄、１５００℃で攪拌した後にダウンドロー法により厚さ０．６ｍｍの薄板状に加工し、各表示装置用ガラス基板を得た。原料の調合に際しては、硫黄分、塩素分の少ない精製済みの工業原料を用い、炭酸カルシウムと置換する形で実施例２１では２水石膏、実施例２２は塩化カルシウムを添加することによりＳＯ３量、Ｃｌ量を調整した。ＳＯ３、Ｃｌは製造したガラス基板をフッ酸で溶解し、ＳＯ３、Ｃｌをその他の成分から化学的に分離して定量を行った。
【００５９】
上記各ガラスにおいて、実施例１〜実施例１９と同様の方法で泡数を測定した結果を、表３に示す。
【００６０】
【表３】
2010235444.tif 000004
【００６１】
表３より、実施例２０で得られたガラス基板を構成するガラスは、その泡数が２４×１０−６個／ｃｍ３であって、第７世代（１８７０×２２００ｍｍ）以降の大型基板に十分に適用可能な高い泡品質を達成した。また、実施例２１および実施例２２で得られたガラス基板を構成するガラスは、ＳＯ３を０．０１０％含んだり（実施例２１）、Ｃｌを０．０５％含む（実施例２２）ものであるが、その泡数は１２０×１０−６個／ｃｍ３〜７２０×１０−６個／ｃｍ３であって、第６世代（１５００×１８５０ｍｍ）以前の大型ガラスとして、十分に実用に供するものであった。
【００６２】
上記実施例２０で得られたガラス基板を用いて実際に液晶表示モジュールを作製して試験を行ったところ、従来の無アルカリガラスを用いたモジュールと比較してなんら問題を生じることはなく、本発明のガラス基板が従来の無アルカリガラスの代替として利用可能であることが確認された。
【産業上の利用可能性】
【００６３】
本発明の表示装置用ガラス基板は、軽量であってかつ環境負荷を低減しつつ高い清澄性を有するものであるため、例えば、ＴＦＴ−ＬＣＤ等の表示装置に好適に用いることができる。
【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
ガラス原料バッチを溶融および清澄して、質量％表示で、
ＳｉＯ２     ５０〜７０％、
Ｂ２Ｏ３        ５〜１８％、
Ａｌ２Ｏ３    １０〜２５％、
ＭｇＯ        ０〜１０％、
ＣａＯ        ０〜２０％、
ＳｒＯ        ０〜２０％、
ＢａＯ        ０〜１０％、
ＲＯ          ５〜２０％
（ただしＲはＭｇ、Ｃａ、ＳｒおよびＢａから選ばれる少なくとも１種である）、
Ｒ’２Ｏ        ０．２０％以上２．０％以下
（ただしＲ’はＬｉ、ＮａおよびＫから選ばれる少なくとも１種である）
を含むとともに、
溶融ガラス中で価数変動する金属の酸化物を合計で０．０５〜１．５％含み、
Ａｓ２Ｏ３、Ｓｂ２Ｏ３およびＰｂＯを実質的に含まないガラスを製造し、得られたガラスを薄板状に加工して、表示装置用ガラス基板を製造することを特徴とする表示装置用ガラス基板の製造方法。
【請求項２】
質量％表示で、
ＳｉＯ２     ５５〜６５％、
Ｂ２Ｏ３      １０〜１４％、
Ａｌ２Ｏ３    １５〜１９％、
ＭｇＯ         １〜３％、
ＣａＯ         ４〜７％、
ＳｒＯ         １〜４％、
ＢａＯ         ０〜２％、
ＲＯ           ６〜１６％
（ただしＲはＭｇ、Ｃａ、ＳｒおよびＢａから選ばれる少なくとも１種である）、
Ｒ’２Ｏ        ０．２０％以上２．０％以下
（ただしＲ’はＬｉ、ＮａおよびＫから選ばれる少なくとも１種である）
を含むとともに、
溶融ガラス中で価数変動する金属の酸化物を合計で０．１〜１．５％含み、
Ａｓ２Ｏ３、Ｓｂ２Ｏ３およびＰｂＯを実質的に含まないガラスからなる請求項１に記載の表示装置用ガラス基板の製造方法。
【請求項３】
Ｒ’２Ｏの含有量が０．２０％以上０．５％以下である請求項１または請求項２に記載の表示装置用ガラス基板の製造方法。
【請求項４】
Ｒ’２ＯとしてＫ２Ｏを含み、実質的にＬｉ２ＯおよびＮａ２Ｏを含まないガラスからなる請求項１〜請求項３のいずれかに記載の表示装置用ガラス基板の製造方法。
【請求項５】
溶融ガラス中で価数変動する金属の酸化物として酸化スズ、酸化鉄および酸化セリウムから選ばれる少なくとも１種を含むガラスからなる請求項１〜請求項４のいずれかに記載の表示装置用ガラス基板の製造方法。
【請求項６】
ガラス中の酸化スズの含有量が０．０１〜０．５％の範囲内にある請求項５に記載の表示装置用ガラス基板の製造方法。
【請求項７】
ガラス中の酸化鉄の含有量が０．０５〜０．２％の範囲内にある請求項５または請求項６に記載の表示装置用ガラス基板の製造方法。
【請求項８】
ガラス中の酸化セリウムの含有量が０〜１．２％の範囲内にある請求項５〜請求項７のいずれかに記載の表示装置用ガラス基板の製造方法。
【請求項９】
ガラス中における硫黄酸化物の含有量がＳＯ３換算で０質量％以上０．０１０質量％未満に制限されている請求項１〜請求項８のいずれかに記載の表示装置用ガラス基板の製造方法。
【請求項１０】
ガラス中におけるハロゲン化物イオンの含有量が合計で０質量％以上０．０５質量％未満に制限されている請求項１〜請求項９のいずれかに記載の表示装置用ガラス基板の製造方法。
【請求項１１】
密度が２．４９ｇ／ｃｍ３以下であるガラスからなる請求項１〜請求項１０のいずれかに記載の表示装置用ガラス基板の製造方法。
【請求項１２】
５０℃から３００℃までの線熱膨張係数が２８×１０-7〜３９×１０-7／℃であるガラスからなる請求項１〜請求項１１のいずれかに記載の表示装置用ガラス基板の製造方法。
【請求項１３】
請求項１〜請求項１２のいずれかに記載の方法により得られた表示装置用ガラス基板を有することを特徴とする表示装置。
【請求項１４】
表示装置が液晶表示装置である請求項１３に記載の表示装置。
【手続補正２】
【補正対象書類名】明細書
【補正対象項目名】００１９
【補正方法】変更
【補正の内容】
【００１９】
すなわち、本発明は、
（１）質量％表示で、
ＳｉＯ２     ５０〜７０％、
Ｂ２Ｏ３        ５〜１８％、
Ａｌ２Ｏ３    １０〜２５％、
ＭｇＯ        ０〜１０％、
ＣａＯ        ０〜２０％、
ＳｒＯ        ０〜２０％、
ＢａＯ        ０〜１０％、
ＲＯ          ５〜２０％
（ただしＲはＭｇ、Ｃａ、ＳｒおよびＢａから選ばれる少なくとも１種である）、
Ｒ’２Ｏ        ０．２０％以上２．０％以下
（ただしＲ’はＬｉ、ＮａおよびＫから選ばれる少なくとも１種である）
を含むとともに、
溶融ガラス中で価数変動する金属の酸化物を合計で０．０５〜１．５％含み、
Ａｓ２Ｏ３、Ｓｂ２Ｏ３およびＰｂＯを実質的に含まないガラスからなることを特徴とする表示装置用ガラス基板、
（２）質量％表示で、
ＳｉＯ２     ５５〜６５％、
Ｂ２Ｏ３      １０〜１４％、
Ａｌ２Ｏ３    １５〜１９％、
ＭｇＯ        １〜３％、
ＣａＯ        ４〜７％、
ＳｒＯ        １〜４％、
ＢａＯ        ０〜２％
ＲＯ          ６〜１６％
（ただしＲはＭｇ、Ｃａ、ＳｒおよびＢａから選ばれる少なくとも１種である）、
Ｒ’２Ｏ        ０．２０％以上２．０％以下
（ただしＲ’はＬｉ、ＮａおよびＫから選ばれる少なくとも１種である）
を含むとともに、
溶融ガラス中で価数変動する金属の酸化物を合計で０．１〜１．５％含み、
Ａｓ２Ｏ３、Ｓｂ２Ｏ３およびＰｂＯを実質的に含まないガラスからなる上記（１）に記載の表示装置用ガラス基板、
（３）Ｒ’２Ｏの含有量が０．２０％以上０．５％以下である上記（１）または（２）に記載の表示装置用ガラス基板、
（４）Ｒ’２ＯとしてＫ２Ｏを含み、実質的にＬｉ２ＯおよびＮａ２Ｏを含まないガラスからなる上記（１）〜（３）のいずれかに記載の表示装置用ガラス基板、
（５）溶融ガラス中で価数変動する金属の酸化物として酸化スズ、酸化鉄および酸化セリウムから選ばれる少なくとも１種を含むガラスからなる上記（１）〜（４）のいずれかに記載の表示装置用ガラス基板、
（６）ガラス中の酸化スズの含有量が０．０１〜０．５％の範囲内にある上記（５）に記載の表示装置用ガラス基板、
（７）ガラス中の酸化鉄の含有量が０．０５〜０．２％の範囲内にある上記（５）または（６）に記載の表示装置用ガラス基板、
（８）ガラス中の酸化セリウムの含有量が０〜１．２％の範囲内にある上記（５）〜（７）のいずれかに記載の表示装置用ガラス基板、
（９）ガラス中における硫黄酸化物の含有量がＳＯ３換算で０質量％以上０．０１０質量％未満に制限されている上記（１）〜（８）のいずれかに記載の表示装置用ガラス基板、
（１０）ガラス中におけるハロゲン化物イオンの含有量が合計で０質量％以上０．０５質量％未満に制限されている上記（１）〜（９）のいずれかに記載の表示装置用ガラス基板、
（１１）密度が２．４９ｇ／ｃｍ３以下であるガラスからなる上記（１）〜（１０）のいずれかに記載の表示装置用ガラス基板、
（１２）５０℃から３００℃までの線熱膨張係数が２８×１０-7〜３９×１０-7／℃であるガラスからなる上記（１）〜（１１）のいずれかに記載の表示装置用ガラス基板、
（１３）上記（１）〜（１２）のいずれかに記載の表示装置用ガラス基板を有することを特徴とする表示装置、および
（１４）表示装置が液晶表示装置である上記（１３）に記載の表示装置
を提供するものである。
【手続補正３】
【補正対象書類名】明細書
【補正対象項目名】００２９
【補正方法】変更
【補正の内容】
【００２９】
ここで、ＲＯ(ただしＲはＭｇ、Ｃａ、ＳｒおよびＢａから選ばれる少なくとも１種である)が５％未満ではガラスの粘性が高くなって溶解が困難になり、２０％を超えると化学的耐久性が低下してしまう。このため、ＭｇＯ、ＣａＯ、ＳｒＯおよびＢａＯの合計量であるＲＯの含有量は５〜２０％であり、６〜１６％とすることが好ましく、８〜１３％とすることがより好ましい。
【手続補正４】
【補正対象書類名】明細書
【補正対象項目名】００３０
【補正方法】変更
【補正の内容】
【００３０】
特に軽量な基板を得るためには、ＭｇＯ １〜３％、ＣａＯ ４〜７％、ＳｒＯ１〜４％、ＢａＯ ０〜２％を含み、ＲＯの含有量が６〜１６％であるガラスを用いることが好ましい。
【手続補正５】
【補正対象書類名】明細書
【補正対象項目名】００５２
【補正方法】変更
【補正の内容】
【００５２】
【表１】
2010235444.tif 000005
【手続補正６】
【補正対象書類名】明細書
【補正対象項目名】００５３
【補正方法】変更
【補正の内容】
【００５３】
【表２】
2010235444.tif 000006
【手続補正７】
【補正対象書類名】明細書
【補正対象項目名】００６０
【補正方法】変更
【補正の内容】
【００６０】
【表３】
2010235444.tif 000007